(57)【要約】  調理用具物品が銅のコアを有し、かつ比較的より薄い外側アルミニウム層によって取囲まれている。外側アルミニウム層は、陽極酸化処理が好ましく行なわれて、比較的不活性であり、堅く、かき傷耐性があり、かつ耐久性のある仕上げを提供する。この陽極酸化処理された仕上げは、また、こびりつき防止仕上げにも容易に順応する。【選択図】図２
2013503695.tif 000002
【特許請求の範囲】
【請求項１】
調理用具物品であって、
ａ）下向きに面する第２の表面の反対側の上向きに面する第１の表面を有する底と、
ｂ）前記底を取囲み、上側リムにおいて終端して流体を入れる容器を提供する実質的に直立の壁とを包含し、
ｃ）それにおいて前記底および直立の壁が、本質的に、銅金属の内側コア、および前記銅金属の内側コアの両側面を取囲むアルミニウムおよびアルミニウム合金のうちの少なくとも１つの外側クラッディングからなる、調理用具物品。
【請求項２】
前記外側クラッディング層のうちの少なくとも１つが、陽極酸化処理されてかき傷耐性アルミナ・コーティングを提供する、請求項１に記載の調理用具物品。
【請求項３】
前記かき傷耐性アルミナ・コーティングは、前記流体を入れる容器の内部側の上である、請求項１に記載の調理用具物品。
【請求項４】
前記流体を入れる容器の内部側の上の前記かき傷耐性アルミナ・コーティングは、さらにこびりつき防止コーティングによって保護される、請求項３に記載の調理用具物品。
【請求項５】
前記こびりつき防止コーティングは、低い表面エネルギの有機高分子を包含する、請求項４に記載の調理用具物品。
【請求項６】
前記銅のコアの両側面の前記アルミニウムが陽極酸化処理される、請求項５に記載の調理用具物品。
【請求項７】
前記銅のコアが前記容器の前記リムにおいて露出される、請求項１に記載の調理用具物品。
【請求項８】
前記銅のコアが、前記容器の前記リムにおいて前記アルミニウム・クラッディングによって覆われる、請求項１に記載の調理用具物品。
【請求項９】
調理用具物品であって、
ａ）下向きに面する第２の表面の反対側の上向きに面する第１の表面を有する底と、
ｂ）前記底を取囲み、上側リムにおいて終端して流体を入れる容器を提供する実質的に直立の壁とを包含し、
ｃ）それにおいて前記底および直立の壁が、
ｉ）銅金属アウターの内側コアと
ｉｉ）前記銅金属の内側コアの両側面を取囲むアルミニウムのクラッディングと、
ｉｉｉ）前記アルミニウム・クラッディングの両側面を取囲む酸化アルミニウムのコーティングを包含する、調理用具物品。
【請求項１０】
さらに、上向きに面する第１の表面上の前記酸化アルミニウムのコーティング上にこびりつき防止コーティングを包含する、請求項９に記載の調理用具物品。
【請求項１１】
前記銅のコアが前記容器の前記リムにおいて露出される、請求項９に記載の調理用具物品。
【請求項１２】
前記銅のコアが、前記容器の前記リムにおいて前記アルミニウム・クラッディングによって覆われる、請求項９に記載の調理用具物品。
【請求項１３】
前記銅のコアが、前記容器の前記リムにおいて前記アルミニウム・クラッディングによって覆われる、請求項１０に記載の調理用具物品。
【請求項１４】
前記銅のコアが前記容器の前記リムにおいて露出される、請求項１０に記載の調理用具物品。
【請求項１５】
前記銅のコアは、少なくとも約１ｍｍの厚さを有し、前記銅のコアの各側面の前記アルミニウム・クラッディングは、少なくとも約０．４ｍｍの厚さを有する、請求項１０に記載の調理用具物品。
【請求項１６】
前記銅のコアの両側面の前記アルミニウム・クラッディングの合わせた厚さは、前記銅のコアの厚さの少なくとも８０％である、請求項１０に記載の調理用具物品。
【請求項１７】
前記銅のコアは、少なくとも約１ｍｍの厚さを有し、前記銅のコアの各側面の前記アルミニウム・クラッディングは、少なくとも約０．４ｍｍの厚さを有する、請求項１６に記載の調理用具物品。
【請求項１８】
調理用具物品を形成する方法であって、
ａ）両方の表面がアルミニウムおよびアルミニウム合金のうちの少なくとも１つを用いてクラッディングされた少なくとも約１ｍｍの厚さを有する、本質的に銅からなる金属のシートを提供するステップと、
ｂ）前記アルミニウム・クラッド銅シートの深絞り成形を行なって流体を保持することができる容器を形成するステップと、
ｃ）前記容器の両側面の露出されたアルミニウム・クラッディングの陽極酸化処理を行なって、酸化アルミニウムの薄い層を形成するステップとを包含する、調理用具物品を形成する方法。
【請求項１９】
さらに、前記容器の前記流体を保持する内側表面上の前記酸化アルミニウム上にこびりつき防止コーティングの堆積を行なうステップを包含する、請求項１８に記載の調理用具物品を形成する方法。
【請求項２０】
前記こびりつき防止コーティングは、低い表面エネルギの有機高分子を包含する、請求項１８に記載の調理用具物品を形成する方法。
【発明の詳細な説明】
【技術分野】
【０００１】
関連出願に対するクロスリファレンス
この出願は、２００９年９月４日に同じ名称において出願された特許文献１を有する米国仮特許出願に対する優先権ならびにそれの恩典を主張する。
【背景技術】
【０００２】
本発明は、銅製の調理用具の構造および製造における改良に関する。
【０００３】
銅製の調理用具は、それの有する優れた熱伝達能力から好ましいが、食物への銅および酸化銅の浸出をはじめ、調理表面の汚れを防止する不活性コーティングを用いて食物と接触する部分を覆わなければならない。伝統的に、スズのコーティングが使用されてきた。しかしながら、それらは時間が経つと摩損する。さらにスズは、容易にかき傷ができる軟質金属である。
【０００４】
別のアプローチは、形成後に食物接触表面が鋼となるようにステンレス鋼を用いて銅のクラッディングを行なうことである。ステンレス鋼は、比較的耐久性があり、かつ不活性であるが、容易にかき傷ができる。さらに重要なことは、ステンレス鋼は熱伝導性が低く、ステンレス鋼が比較的薄い場合でさえ、調理性能がスズ引きの銅のように良好でない。その種のクラッド金属構造では、銅とステンレス鋼の間にアルミニウムの層がいくつか配置されるが、それでも鋼が熱の伝達を制限する。さらに、その種の積層物は、製造が複雑かつ高価であり、クラッディング・プロセスにおいて冶金学的に固着されなければならない多くの層を有する。この理由のために、シート・クラッディング・プロセスに応じて、銅のコアが必ずしも常に連続でなく、かつ非常に薄いものとなる可能性があり、孔またはパーフォレーションを伴い、それを通ってアルミニウムの層が押し出されて互いに固着して銅をカプセル化する。
【先行技術文献】
【特許文献】
【０００５】
【特許文献１】米国特許出願第６１／２３９，８６９号明細書
【特許文献２】米国特許第３，９８６，９９３号明細書
【特許文献３】米国特許第４，１１８，５３７号明細書
【特許文献４】米国特許第４，３２１，１７７号明細書
【特許文献５】米国特許第５，６９１，０６７号明細書
【特許文献６】米国特許第６，１３３，３５９号明細書
【発明の概要】
【発明が解決しようとする課題】
【０００６】
したがって、本発明の第１の目的は、長い寿命のための改良された耐久性を有し、かつ熱的性能を犠牲にすることなく維持が容易な銅製の調理用具を提供することとする。
【０００７】
また、調理オイルを殆どまたはまったく必要とせずに食物のこびりつきを防止するだけでなく、消費者が行なうクリーニングおよび維持を容易にする銅製の調理用具を提供することも本発明の目的とする。
【課題を解決するための手段】
【０００８】
本発明においては、この最初の目的が調理用具物品を提供することによって達成され、当該調理用具物品は、上向きに面する第１の表面および反対側の下向きに面する第２の表面を有する底と、底を取囲み、上側リムにおいて終端して流体を入れる容器を提供する実質的に直立の壁とを包含し、それにおいて底および壁が、本質的に、銅金属の内側コア、および銅のコアの両側面を取囲むアルミニウムの外側クラッディング層からなる。
【０００９】
本発明の第２の態様は、この調理用容器の外側クラッディング層が陽極酸化処理されてかき傷耐性アルミナ・コーティングを提供することを特徴とする。
【００１０】
本発明の別の態様は、流体を入れる容器の内側のその種のかき傷耐性アルミナ・コーティングが、さらにこびりつき防止コーティングによって保護されることを特徴とする。
【００１１】
本発明の上記の、およびそのほかの目的、効果、特徴、および利点は、以下に述べる添付図面を参照したそれの実施態様の説明からより明らかなものとなるであろう。
【図面の簡単な説明】
【００１２】
【図１Ａ】調理用容器の第１の実施態様の断面立面図である。
【図１Ｂ】調理用容器の第２の実施態様の断面立面図である。
【図２】図２Ａは、調理用容器の第３の実施態様の断面立面図である。図２Ｂは、図２Ａの破線の楕円によって示された第２の実施態様の部分の拡大断面立面図である。
【図３】アルミニウム・クラッド銅シートから図１、２、および３の容器を形成するプロセスにおけるステップを図解した説明図である。
【図４】図１、２、および３の容器の形成に使用できるアルミニウム・クラッド銅シートの代替実施態様の断面立面図である。
【図５】図１、２、および３の容器のリムのための多様なオプションの構成を図解した説明図である。
【図６】ステンレス鋼クラッド銅コアの平鍋と本発明の平鍋の理論的な熱的性能を比較したグラフである。
【図７】２つの異なる時間期間における図６において比較された平鍋にわたる理論的な温度勾配を比較した図式である。
【発明を実施するための形態】
【００１３】
図１乃至７を参照すると、多様な図における類似の参照番号は類似の構成要素を参照しているが、包括的に１００によって示される新しい、改良された陽極酸化処理クラッド銅製の調理用具が図解されている。
【００１４】
本発明によれば、調理用具物品１００が、アルミニウムもしくはそれの合金のクラッディング層１２１および１２２によって両側から実質的に取囲まれた銅もしくはそれの合金の連続するコア１１０を有し、それにおいてアルミニウムの外側の面の好ましくは少なくとも１つの側、より好ましくは両方の側が陽極酸化処理仕上げを有し、それらのうちの少なくとも食物接触層は、アルミナまたは酸化アルミニウム（Ａｌ２Ｏ３）１３１および１３２（図２Ａおよび２Ｂに示されている）である。その種の外側コーティングには、さらに、有機および無機のこびりつき防止コーティング１４１等の比較的耐久性のあるこびりつき防止コーティングを用いたコーティングを施すことが可能である。その種のコーティングは、通常、低い表面エネルギの有機高分子をはじめ、補強充填剤を包含し、接着および耐久性を向上させるべく組成がわずかに異なる連続した複数の層として堆積され得る。低い表面エネルギの高分子は、通常、フルオロ炭化水素高分子および／またはシリコン樹脂含有高分子である。多様な米国特許が、調理用具容器に対して有機ベースのこびりつき防止コーティングを適用する方法および物質の組成を教示している。それらの中には、バシリウ（Ｖａｓｓｉｌｉｏｕ）に対する特許文献２（１９７６年１０月１９日発行）、バリィ（Ｖａｒｙ）ほかに対する特許文献３（１９７８年１０月３日発行）、ウィルキンソン（Ｗｉｌｋｉｎｓｏｎ）に対する特許文献４（１９８２年３月２３日発行）、パテル（Ｐａｔｅｌ）に対する特許文献５（１９９７年１０月２５日発行）、およびベイト（Ｂａｔｅ）ほかに対する特許文献６（２０００年１０月１７日発行）が含まれ、これらすべては参照によってこれに援用される。こびりつき防止コーティング１４１は、酸性食物による劣化からアルミナ層１３１を保護する。
【００１５】
さらにここで認識される必要があるが、ステンレス鋼を用いてクラッディングされた銅製の調理用具とは対照的に、熱伝導率をさらに劣化させる追加の中間層の追加を伴わずにこびりつき防止コーティングを追加することは困難であり、本発明のような堅く陽極酸化処理されたアルミナ層等のこびりつき防止コーティングの耐久性を向上させることはない。
【００１６】
図１および２の調理用具物品は、図３Ａ乃至３Ｆに示されているとおりに形成される。最初に、両面にアルミニウム金属またはアルミニウム合金２０および２１を用いてクラッド・シート３０を作るクラッディングが行なわれた実質的に平板の銅シート１０が、深絞り成形に使用される嵌め合いダイのセット内に配置される。シート３０を作り出すクラッディング・プロセスは、ある程度の冷間圧延を概して必要とするが、熱間圧延とすることも可能であり、銅とアルミニウム層の間の接着を促進する複数のパスの配置および／または追加の層の配置を行なう。図３Ｂにおいては、アルミニウム・クラッド銅シート３０の深絞り成形が嵌め合いダイの間において行なわれて容器１００の全体的な形状が形作られる。
【００１７】
従来的な鋼／アルミニウム／銅／アルミニウム／鋼の５層クラッディングとは異なり、図３Ａの構造は、伝統的な深絞り成形プロセスによる調理用具への成形が困難であることが明らかになった。これは、クラッド構造内のアルミニウムおよび銅の層と一般に等しい厚さの鋼の層の強度に起因して、より柔らかい銅およびアルミニウムの鋼クラッド構造が成形容易になると考えられている。
【００１８】
したがって、本発明のもう１つのほかの態様は、図１および図２の調理用具の一貫性のある製造を可能にする材料の選択および層の厚さに関連した絞り成形プロセスにおける改良である。概して言えば、外側のアルミニウム層２０および２１が、合わせて、シート３０内の銅の厚さの約８０％から２００％の合計の厚さを有することが好ましい。より好ましくは、アルミニウム層２０および２１が等しい厚さを有するものとする。しかしながらこの範囲における最適値は、冷間および／または熱間圧延および焼きなましの後に配置されルアルミニウム合金の加工性に応じてかなり変動する可能性がある。現在のところ、容器１００の形成における加工性からより純度の高いアルミニウム合金がより好ましいと考えられている。
【００１９】
最終的な調理用具が良好な表面の外観を有することが重要であるため、図３Ｂに示されている絞り成形プロセスが作り出すか、または図１Ｂに示されている容器の成形にアイアニングが使用される場合にはそれが作り出す表面の粗さが、さらなる研磨作業を用いて仕上げることが経済的に可能でない程度に最小限であることが望ましい。その種の研磨作業（図３Ｄ）は、容器のリム１４０を形成するステップ（図３Ｃ）におけるトリミングの後に好ましく実行される。図３Ｃに示されているステップは、後述する図５Ｂ乃至Ｆに示されているほかのリム仕上げプロセスも含むことができる。
【００２０】
これもまた重要であるが、絞り成形プロセスは、結果として、低い瑕疵レベルを有し、かつ不合格および再加工を最小化して効率的な製造可能性の提供が必要とされる研磨等の最終表面仕上げの一貫性のあるレベルが要求される一貫性のある製品をもたらす。
【００２１】
上記の目的が、図３に示されているクラッド材料が一貫性のある厚さを有し、かつ熱間加工等の絞り成形プロセスの間、またはその後のいずれかをはじめ深絞り成形または絞り成形およびアイアニング・プロセスの組合わせによる調理用具の形成の直前において焼きなましが行なわれるとき、より容易に達成されることが発見された。クラッド・シート３０の焼きなましが、前もって行なわれなかった場合には、その種の焼きなましが、約２５０℃の温度における約１５乃至３０分から約４３０℃における約５分というように、より高い温度について相応じて抑えられる時間にわたって生じることが望ましい。しかしながら、過剰な焼きなましが調理用具の形成後に、形成前のアルミニウム内の大きすぎる列理サイズに起因する傾向にある『オレンジ・ピール』状表面の粗い外観を導き得ることから、それが過剰とならないことも重要である。したがって、クラッディング・プロセスおよび調理用具の形成プロセスの性質に応じて、焼きなましプロセスがあるのであれば、それが相応じて調整されて銅のコアおよび外側のアルミニウム層内における機械的特性の正しいバランスが獲得される。
【００２２】
形成前にクラッド金属シート３０の焼きなましを行なう必要性は、絞り成形条件および平鍋の形状にいくぶん依存し、言換えると、より高いレートまたはより局所的な歪み比において行なわれる絞り成形は、概して、いくらかの焼きなましを行なって、圧延またはクラッディング・プロセスのいずれかにおいて形成されるアルミニウム合金内の列理構造を改質することを必要とする。概して言えば、アルミニウム合金が３００３グレードのクラッド材料３０については、約２６０から３００℃までの間において約１５分にわたる焼きなましが有用であるが、１０５０グレードのアルミニウムについては、好ましくは焼きなまし温度が少なくとも約２８０℃になる。
【００２３】
現在のところ好ましい容器１００の形成に使用されるクラッド材料３０のための構造は、厚さが約１ｍｍの銅のコア１０、およびそれを取囲む、それぞれの厚さが少なくとも約０．４ｍｍのアルミニウム層２０および２１を有する。これらのアルミニウム層２０および２１がわずかに厚く、すなわちクラッド金属の両側面からのアルミニウムの厚さの合計が銅のコアの厚さと概略で同じか、またはそれより厚くなるように、少なくとも厚さが約０．５ｍｍであると好ましいことがある。
【００２４】
さらに、図１Ｂの容器１００に見られるとおり、深絞り成形によって形成された容器のアイアニングを行なって壁の高さを増加させる一方、その中の銅および／またはアルミニウムの層を薄くし、より厚い銅の層を底に残すことができる。その種のアイアニングは、オプションであり、図３Ｃに示されているステップによって表わされる。アイアニングにおいては、漸進的にギャップがより小さくなる一連の内側および外側の嵌め合いダイが容器の壁の周囲に挿入され、上向きに引かれて厚さが減じられる。
【００２５】
容器１００のトリミングおよび／または仕上げがリム１４０において行なわれた後、好ましくは、図３Ｅによって表わされているとおりのステップにおいて、図３Ｆに示されているステップにおけるオプションの陽極酸化処理の前に表面研磨に掛けられる。陽極酸化処理の後に追加の研磨が配置されることもある。さらに、オプションのこびりつき防止コーティング１４１を、図３Ｇによって表わされたステップ内において適用し、それの後に、追加のコーティング（図３Ｈ）を外表面１３２に適用し、図２Ｂに示されている層１４２を追加することができる。コーティング１４２は、外観のため、または追加の耐久性もしくは化学物質耐性をアルミナ層１３２に提供するためのセラミック、エナメル、またはラッカーのコーティングとすることが可能である。図３Ｇおよび３Ｈによって示されているステップの順序は逆にしてもよい。コーティング１４２は、容器１００の外側全体にわたって広げること、または周囲壁１０１だけとして、外側の底１０２をアルミニウム層１２２の陽極酸化処理によって形成された酸化アルミニウム１３２がコーティングされたまま残すことができる。理想的には、外側の底１０２のコーティングが比較的薄く、炎または加熱エレメントから銅のコア１１０への熱の伝達が妨げられることを回避する。
【００２６】
図４は、別の実施態様を図解しており、それにおいてはアルミニウム層２０および２１が、銅の層１１の厚さと少なくとも概略で同じであり、当該銅の層は、間隔が離された複数のパーフォレーション１２を有して、両側のアルミニウム層が、クラッディング・プロセスの間に領域１３において互いに冶金学的に固着することを可能にする。銅の層のパーフォレーション１２が、図５Ａに示されるとおり、リム１４０のトリミング時に露出されることがあるため、図５ＢＣ乃至Ｆに示されるとおり、リム１４０を１回または複数回にわたって折り返し、銅の層１１の穿孔されたままの状態を隠すと好ましいことがある。これは、容器１００の外側の壁１０１上にリム１４０を折り返すこと（図５Ｃ乃至５Ｆ）をはじめ、リム１４０において銅の薄いリングをすくい取り、続いて周囲のアルミニウム層１２１および１２２を互いに閉じて、図５Ｂに示されるとおり、銅のコア１１を完全に覆うことによって達成することが可能である。それに代えて、単一の折り返しを行い、折り返し部分の端においてアルミニウムを丸め（図５Ｄ）、折り返しの端のエッジを容器の壁の中に挿入すること（図５Ｅ）によって銅のコア１０または１１を隠すか、または保護することができる。それに代わる図５Ｆに示されているリム１４０の二重折り返しは、リムの厚さを３倍にし、かつ銅の層１１内に見ることができたすべてのパーフォレーションを完全に隠す。仕上げられる容器の延性に応じて、同じ処理を使用して、図１乃至３の実施態様に示されているとおり、銅のコア１１０が連続するリム１４０において壁の厚さを増加することができる。
【００２７】
有限要素モデリングおよび実際のテストの両方から、本発明の平鍋が、３００シリーズのグレードのステンレス鋼（ＳＳ）（１．０ｍｍ）／Ａｌ（３００３合金）（０．４ｍｍ）／Ｃｕ（１ｍｍ）／Ａｌ（０．４ｍｍ）／ＳＳ（１ｍｍ）の層構造を有する合計の厚さが３．８ｍｍの先行技術のステンレス鋼クラッド調理用具を超える予期されていなかった利点を提供することが発見された。
【００２８】
これは、０．０４ｍｍの陽極酸化処理アルミニウム（アルミナまたは酸化アルミニウム）／０．４ｍｍのアルミニウム（３００３合金）／１．０ｍｍのＣｕ（９９．９９％）／０．４ｍｍのアルミニウム（３００３合金）／０．０４ｍｍの陽極酸化処理アルミニウム（アルミナまたは酸化アルミニウム）を有する合計の厚さが約１．８０８ｍｍの本発明の構造と比較された。
【００２９】
従来的なステンレス鋼クラッド調理用具と比較した場合に、酸化物であり、かつ全体的に多孔質材料であることから、外側のアルミナ層がステンレス鋼より比較的低い熱伝導率を有することが期待されるとしても、実際の性能が、むしろ以下に述べる有限要素モデルに好ましく匹敵することに注意を要する。
【００３０】
ＦＥＭモデルは、平鍋の中心線から２インチのところに配置されたそれぞれが幅１／２インチの２つの熱源（すなわち、平鍋の中心線に関して対称であり、４インチの距離が離された熱源）を伴う、熱源／炎の温度が２，２００Ｋであり、熱流束が８０，０００Ｗ／ｍ２の炎をシミュレーションした。認識されるものとするが、これらの理論的なモデルにおいては、単純に正確なモデリングを行なうために平鍋を乾燥状態とした。また、平鍋の上面が周囲雰囲気に対する熱の放射において０．８５の放射率を有し、炎に面する底表面が、平均１４００°Ｋの周囲に対して１０Ｗ／ｍ２の伝達率を有することも仮定された。
【００３１】
図６に、Ａｌ２Ｏ３／Ａｌ／Ｃｕ／Ａｌ／Ａｌ２Ｏ３の構造を有する本発明の平鍋の中心およびエッジにおいて演繹された温度と、ステンレス鋼Ａｌ／Ｃｕ／Ａｌ／ステンレス鋼の構造を有する平鍋の温度を、平鍋の幾何中心周りの狭い環状領域に入射する炎に等価であるとしてモデリングされた熱源を用いた加熱開始から７分間にわたって比較している。
【００３２】
ここで、本発明の構造は、約１０３秒内に中心が約２００℃の調理温度に到達しているが、先行技術の平鍋については、２倍を超える時間（２５０秒）を要したことが認識されるものとする。
【００３３】
さらに、本発明の平鍋の中心が２００Ｃに到達したときの中心とエッジの間の温度差は、わずかに８８℃である。これに対して先行技術の平鍋は、中心が２００℃に到達したとき、まだ１１３℃の温度勾配を有する。
【００３４】
図７は、同一の傾向を示しており、それにおいてはハッチングを施した帯が、５０秒および２５０秒における厚さを通じた平均温度を表わしている。
【００３５】
したがって、本発明は、多様な好ましい実施態様との関連において説明されてきたが、ここに示した特定の形式に本発明の範囲を限定することは意図されてなく、むしろその逆にそれらの代替、修正、および均等が付随する特許請求の範囲によって定義されるとおりの本発明の精神ならびに範囲内となることが意図されている。
【符号の説明】
【００３６】
１０    銅シート、コア
１１    銅の層
１２    パーフォレーション
１３    領域
２０    アルミニウム金属またはアルミニウム合金、アルミニウム層
２１    アルミニウム金属またはアルミニウム合金、アルミニウム層
３０    クラッド・シート、アルミニウム・クラッド銅シート、シート、クラッド金属シート、クラッド材料
１００  調理用具物品、容器
１０１  周囲壁
１０２  底
１１０  コア
１２１  クラッディング層
１２２  クラッディング層、アルミニウム層
１３１  酸化アルミニウム、アルミナ層
１３２  酸化アルミニウム、外表面、アルミナ層
１４０  リム
１４１  こびりつき防止コーティング
１４２  コーティング
【図１Ａ】
2013503695.tif 000003
【図１Ｂ】
2013503695.tif 000004
【図２】
2013503695.tif 000005
【図３】
2013503695.tif 000006
【図４】
2013503695.tif 000007
【図５】
2013503695.tif 000008
【図６】
2013503695.tif 000009
【図７】
2013503695.tif 000010
【国際調査報告】
2013503695.tif 000011
2013503695.tif 000012
2013503695.tif 000013
2013503695.tif 000014